Brevet FR3096919A1 — publié le 20201211

Description Titre de l'invention : Machine d'impression 3D à support rotatif et procédé de fabrication utilisant celle-ci [0001] La présente invention concerne d'une part une machine d'impression 3D par dépôt de matière fondue sur un support rotatif, et d'autre part un procédé de fabrication de pièces en matière plastique utilisant ladite machine. La présente invention vise en particulier à fabriquer un corset médical. [0002] Un corset médical est un dispositif médical orthopédique. Il forme un dispositif d'immobilisation ou de soutien rigide, s'étendant autour du tronc de la personne qui le porte, de manière à réaliser un effort de maintien et/ou un effort de correction appliqué sur le tronc de ladite personne. Le corset médical est utilisé par exemple pour soigner ou soulager les pathologies suivantes : douleurs intervertébrales, comme la lombalgie ou la sciatique, des fractures, des tassements vertébraux, ou encore des déformations de la colonne vertébrale du type scoliose idiopathique ou cyphose. [0003] Les corsets médicaux présentent la forme de coques réalisant une paroi continue le long de la peau du patient. Or les corsets médicaux connus sont parfois complexes à adapter à chaque patient, et présentent des inconvénients variés. Par exemple, ils peuvent engendrer des sources de désagréments chez le patient : transpiration excessive, irritation de la peau, apparition d'oedèmes au niveau des os, compression abdominale, problèmes intestinaux, points douloureux au niveau des côtes bloquant la respiration, tendinite. Certains corsets médicaux présentent des ouvertures. Cependant, du fait de l'appui prolongé du corset sur le patient, on assiste à un déplacement et ainsi une mauvaise répartition des graisses du patient. [0004] Il est donc désirable de fournir un corset médical plus facile à fabriquer et à adapter au patient, et offrant un confort amélioré pour le patient tout en améliorant les propriétés mécaniques du corset nécessaires au bon traitement du patient. [0005] De nos jours, les corsets médicaux sont réalisés par moulage de matière plastique, et depuis peu par impression 3D par dépose de filament de matière plastique fondu. Le procédé de fabrication par impression 3D utilise une machine d'impression 3D comprenant un système d'alimentation en filament de polymère, une tête d'impression, dans laquelle le filament est fondu, et un système de guidage afin de déplacer la tête d'impression dans un repère cartésien. Lors du procédé de fabrication, le filament, fondu à la sortie de la tête d'impression, est appliqué sur un plateau rectangulaire horizontal. La pièce désirée est obtenue par empilement vertical de plusieurs couches successives l'une sur l'autre. Le corset présente la forme d'une coque en une ou plusieurs plaques incurvées. 2 100061 Le procédé de fabrication par impression 3D a pour avantages d'alléger le corset et d'en améliorer l'esthétique. [0007] Cependant, il reste souhaitable de proposer un procédé de fabrication améliorant à la fois les qualités mécaniques, l'allègement et l'esthétique des corsets médicaux. [0008] Un but de l'invention est aussi de proposer une machine mettant en oeuvre ledit procédé de fabrication. Présentation de l'invention [0009] Selon un premier aspect de l'invention, il est proposé une machine pour impression 3D par dépôt de filament en matière plastique fondu, comprenant : - un bâti, - un dispositif d'alimentation d'au moins un filament en matière plastique, - une tête d'impression distribuant l'au moins un filament en matière plastique, ladite tête comprenant au moins un élément chauffant de manière à chauffer l'au moins un filament en matière plastique au-dessus de sa température de fusion, - des moyens de guidage selon au moins un mouvement de translation horizontale de la tête d'impression relativement au bâti. [0010] Selon l'invention, la machine comprend au moins un support de pièce à fabriquer, ledit au moins un support de pièce présentant un axe de rotation s'étendant horizontalement et une surface périphérique s'étendant autour de l'axe de rotation, de façon que l'au moins un filament est déposé sur la surface périphérique du support de pièce. En outre, la machine comprend un moyen de rotation du support de pièce de façon que ledit au moins un support de pièce est rotatif selon son axe de rotation par rapport au bâti. [0011] La machine selon l'invention a pour avantages de réaliser des empilements de couches de filaments à la fois verticalement ou horizontalement ou en diagonal. La machine permet ainsi de fabriquer des pièces présentant des propriétés mécaniques localement différentes : par variations de matériau, variations d'épaisseur de matériau, variation de la densité du matériau (à épaisseur donnée) en réalisant un treillis plus ou moins dense (de très écarté à contigu c'est-à-dire matériau plein). Elle permet en particulier de proposer des pièces présentant des propriétés mécaniques localement renforcées du fait de la variation des directions des filaments de chaque couche. [0012] Selon des perfectionnements optionnels de l'invention : - l'au moins un support présente une surface périphérique continue le long d'une circonférence égale à 360 degrés, ou le long d'un tour complet ou d'une rotation complète, - l'au moins un support présente une surface périphérique continue le long d'un débattement angulaire inférieur à 360 degrés, 3 - l'au moins un support ne présente aucune ouverture radiale ou sur sa surface périphérique, - l'au moins un support présente un axe de rotation incliné d'un angle compris entre 30 degrés et 45 degrés par rapport à la direction l'horizontale, - l'au moins un support comprend plusieurs supports, interchangeables au sein de ladite machine, présentant des dimensions radiales différentes les uns par rapport aux autres ; cette caractéristique permet de proposer différentes tailles de support en fonction de la taille de la pièce à fabriquer, - l'au moins un support est un cylindre, de préférence circulaire ou elliptique, - l'au moins un support comprend un organe chauffant, par exemple par un film polyamide dit « ruban Kapton » ; cette caractéristique permet de faciliter ou d'augmenter l'adhérence du filament sur le support, - l'au moins un support présente un très bon état de surface, de faibles tolérances de coaxial ité, ainsi que de rectitude, cette caractéristique permet de faciliter ou d'augmenter l'adhérence du filament sur le support, - l'au moins un support est en aluminium, ce matériau a l'avantage de présenter une faible masse volumique, une forte conductivité thermique (dit lambda, par exemple équivalent à 237 W.m-1.K-1) et un coefficient de dilatation raisonnable (par exemple équivalent à 23x10-6 K-1), - l'au moins un support présente une isolation thermique de façon à isoler thcriniquement l'au moins un support du reste de la machine ; en effet sans cela, la chaleur sera transmise aux autres pièces de la machine, ce qui risque de les endommager, et d'autre part, la chaleur serait inutilement perdue, - l'au moins un support comprend des pièces réalisées dans un matériau isolant theriniquement ou recouvert d'un matériaux isolant, - le dispositif d'alimentation et la tête d'impression sont agencés et configurés pour alimenter et distribuer au moins deux filaments de matières plastiques différentes, de préférence quatre filaments de matières plastiques différentes. [0013] Selon un second aspect de l'invention, il est proposé un procédé de fabrication par impression 3D par dépôt de filament en matière plastique fondu, mis en oeuvre par une machine pour impression 3D du type comprenant un bâti portant : - un support de pièce à fabriquer, - un dispositif d'alimentation d'au moins un filament en matière plastique, - une tête d'impression distribuant l'au moins un filament en matière plastique, ladite tête comprenant au moins un élément chauffant de manière à chauffer l'au moins un filament en matière plastique au-dessus de sa température de fusion, - des moyens de guidage de la tête d'impression relativement au bâti, agencés pour déposer sélectivement ledit filament en matière plastique fondu sur une surface du support de pièce, et réaliser ainsi une fabrication additive sur ledit support de pièce. [0014] Selon l'invention, le procédé est caractérisé par les étapes suivantes : - fournir au moins un filament en matière plastique par le dispositif d'alimentation, - chauffer l'au moins un filament en matière plastique par l'élément chauffant de manière à dépasser la température de fusion dudit filament afin d'obtenir un filament en matière plastique fondu, - commander la tête d'impression pour déposer l'au moins un filament en matière plastique fondu sur une surface périphérique du support de pièce, - mettre en rotation ledit support et mettre en mouvement de translation selon une direction horizontale la tête d'impression par rapport au support de pièce de façon à déposer l'au moins un filament en matière plastique fondu selon une trajectoire prédéterminée sur le support, formant ainsi une pièce bidirectionnelle portée par la périphérie du support de pièce et qui entoure son axe de rotation. [0015] Le procédé selon l'invention permet de réaliser des empilements de couches de filaments à la fois verticalement ou horizontalement ou en diagonal. Le procédé permet ainsi de fabriquer des pièces présentant des propriétés mécaniques localement différentes : par variations de matériau, variations d'épaisseur de matériau, variation de la densité du matériau (à épaisseur donnée). Il permet en outre de réaliser un agencement en forme de treillis plus ou moins dense (de très écarté à contigu c'est-à-dire matériau plein). Il permet en particulier de proposer des pièces présentant des propriétés mécaniques localement renforcées du fait de la variation des directions des filaments entre chaque couche de filaments. [0016] Selon des perfectionnements optionnels de l'invention : - on met en mouvement de translation selon une direction verticale la tête d'impression par rapport au support de pièce, - on dépose l'au moins un filament en matière plastique fondu selon une trajectoire prédéterminée sur le support de manière à réaliser une pièce présentant des propriétés mécaniques localement différentes, - l'au moins un filament en matière plastique fondu est déposé selon une trajectoire prédéterminée sur le support de manière à réaliser une pièce présentant au moins une portion en forme de treillis agencé pour présenter des propriétés mécaniques déterminées localement, - l'au moins un filament en matière plastique fondu est déposé selon une trajectoire prédéterminée sur le support de manière à réaliser une pièce présentant une épaisseur variable le long de sa périphérie et/ou selon sa direction longitudinale, de façon à présenter des propriétés mécaniques déterminées localement, - l'au moins un filament en matière plastique fondu est déposé selon une trajectoire prédéterminée sur le support de manière à réaliser une pièce présentant un empilement de couches de filaments juxtaposés, chaque couche présentant une orientation générale des filaments différente de la couche précédente, - lorsque la machine comprend un dispositif d'alimentation et une tête d'impression agencés et configurés pour alimenter et distribuer au moins deux filaments de matières plastiques, chacun présentant des propriétés mécaniques différentes, on dépose successivement les au moins deux filaments fondus selon une trajectoire prédéterminée sur le support de manière à réaliser une pièce présentant des propriétés mécaniques localement différentes, ou - lorsque la machine comprend un dispositif d'alimentation et une tête d'impression agencés et configurés pour alimenter et distribuer quatre filaments de matières plastiques, chacun présentant des propriétés mécaniques différentes, on dépose les quatre filaments fondus selon un ordre préétabli et selon une trajectoire prédéterminée sur le support de manière à réaliser une pièce présentant des propriétés mécaniques localement différentes. [0017] Selon l'un et/ou l'autre des deux derniers modes de réalisations, les matériaux des différents filaments comprennent au moins un matériau support provisoire et un ou plusieurs matériaux constituant la pièce à fabriquer. [0018] Le matériau support provisoire est un matériau sacrificiel. Il est peut être dégradable ou soluble dans l'eau. [0019] Le ou les matériaux constituant la pièce à fabriquer est(sont) choisi(s) parmi au moins un matériau favorisant le renfort de la pièce à fabriquer et un matériau favorisant la flexibilité de la pièce à fabriquer. Par exemple, le matériau favorisant le renfort est du type présentant un module d'Young plus grand que celui du matériau favorisant la flexibilité. [0020] De préférence, les matériaux des différents filaments sont choisis parmi du PVA, PLA d'une première composition, PLA d'une seconde composition et PLA d'une troisième composition. [0021] Par exemple, le matériau support provisoire choisi est le PVA car il est d'une grande compatibilité avec le PLA et il présente la particularité d'être soluble dans l'eau. Ainsi, il sera possible d'éliminer le matériau support de la pièce à fabriquer avec un simple passage sous l'eau, sans action d'ébavurage. [0022] Les matériaux constituant la pièce à fabriquer sont par exemple : - du PLA, ou acide poly(lactique), classique qui servira de base, - du PLA renforcé qui constituera des parties plus rigides comme des renforts, et - du PLA flexible qui permettra d'avoir des parties plus souples. [0023] Les matériaux PLA renforcé et/ou PLA flexible sont par exemple des mélanges de matériau PLA et matériau(x) élastomère(s), notamment des mélanges de matériau PLA et matériau PCL (Polycaprolactone) pour obtenir un module d'Young approprié en 6 modulant le taux de mélange. [0024] On entend par PLA classique, un matériau PLA pur présentant un module d'Young prédéterminé, dit moyen. [0025] On entend par PLA renforcé, un matériau PLA pur d'un grade présentant un module d'Young plus grand que le module d'Young du matériau PLA classique et plus grand que le module d'Young du matériau PLA flexihle, ou un matériau composite ou un matériau PLA chargé en fibres naturelles. [0026] On entend par PLA flexible, un matériau obtenu par mélange de matériau PLA et matériau élastomère présentant un module d'Young obtenu en fonction du taux de mélange, en particulier des mélanges de matériau PLA et de matériau PCL, les propriétés exactes étant adaptables en modulant le taux de mélange. [0027] De préférence, le procédé de fabrication est utilisé pour fabriquer un corset médical. Brève description des dessins [00281 D'autres particularités et avantages de l'invention ressortiront de la description détaillée d'un mode de mise en oeuvre nullement limitatif, et des dessins annexés sur lesquels : [0029] fig.11 la Figure 1 est une vue en perspective d'une machine pour impression 3D selon un premier mode de réalisation comprenant un support tournant de pièce à fabriquer dont la surface périphérique est sensiblement elliptique. [00301 [fig.2j la Figure 2 est une vue de face de la machine de la figure 1. [00311 [fig.31 la Figure 3 est une vue de dessus de la machine conforme aux figures 1 et 2. [00321 [fig.41 la Figure 4 est une vue en perspective d'une machine pour impression 3D selon un second mode de réalisation comprenant un support tournant de pièce à fabriquer dont la surface périphérique est sensiblement circulaire. [00331 [fig.5j la Figure S est une vue en perspective de plusieurs couches de filaments, chaque couche présentant des filaments alignés selon une direction qui est différente de celle de la couche adjacente. [00341 [fig.61 la Figure 6 montre schématiquement trois types de trajectoire qu'au moins un filament peut réaliser sur un support de pièce à fabriquer. [00351 [fig.71 la Figure 7 est une vue en perspective d'un corset médical présentant une forme générale elliptique et comprenant plusieurs treillis. [0036] Ces modes de réalisations n'étant nullement limitatifs, on pourra notamment considérer des variantes de l'invention ne comprenant qu'une sélection de caractéristiques décrites ou illustrées par la suite isolées des autres caractéristiques décrites ou illustrées (même si cette sélection est isolée au sein d'une phrase comprenant ces autres caractéristiques), si cette sélection de caractéristiques est suffisante pour conférer un avantage technique ou pour différencier l'invention par rapport à l'état de la technique 7 ou pour différencier l'invention par rapport à l'état de la technique antérieure. Cette sélection comprend au moins une caractéristique, de préférence fonctionnelle sans détails structurels, et/ou avec seulement une partie des détails structurels si cette partie uniquement est suffisante pour conférer un avantage technique ou différencier l'invention par rapport à l'état de la technique antérieure. [0037] On va tout d'abord décrire une machine 1 d'impression 3D par dépôt de filament en matière plastique fondu. La machine est en particulier destinée à fabriquer des pièces dont la structure générale est cylindrique, conique et/ou présentant une surface périphérique s'étendant autour d'un axe de rotation de façon que lesdites pièces peuvent présenter, selon un plan transversal, un diamètre variable le long de la circonférence desdites pièces. [0038] Selon n'importe quel mode de réalisation, la machine comprend un support de pièce à fabriquer, ledit support étant rotatif selon un axe de rotation À s'étendant horizon- talement ; le support de pièce à fabriquer sera décrit plus en détail par la suite. [0039] Pour ce qui précède et pour la suite de la description, on entend par direction longi- tudinale une direction parallèle à l'axe de rotation A du support 10. De même, on pourra utiliser une direction axiale, ou une direction dirigée axialement, à la place de la direction longitudinale en évoquant la pièce à fabriquer. En outre, on entend par direction, section ou plan transversal, une direction, une section ou un plan perpendiculaire à l'axe de rotation A. Enfin, on entend par section ou plan longitudinal, une section ou un plan disposé verticalement et dont l'axe de rotation A est confondu avec ladite section ou ledit plan. [0040] La machine 1 comprend un bâti 100 portant tous les éléments de ladite machine et en particulier les éléments nécessaire à la fabrication par impression 3D d'une pièce en matière plastique. [0041] La machine 1 comprend un dispositif d'alimentation 30 en filaments en matière plastique. Le dispositif d'alimentation 30 comprend quatre bobines de filament 31, sur chacune d'elle étant stocké un filament continu enroulé. Chaque bobine 31 comprend un filament constitué d'un matériau spécifique ou d'un matériau d'une composition spécifique, de façon que chaque filament présente des propriétés mécaniques différentes. [0042] De préférence, il est prévu : [0043] - une bobine de filament constitué d'un matériau réalisant un support provisoire ou un support sacrificiel, - une bobine de filament constitué du matériau acide poly(lactique), dit « PLA » réalisant une partie de base de la pièce à fabriquer, - une bobine de filament constitué du matériau acide poly(lactique), dit « PLA » réalisant une partie de renfort de la pièce à fabriquer, 8 - une bobine de filament constitué du matériau acide poly(lactique), dit « PLA » réalisant une partie de flexibilité de la pièce à fabriquer. [0044] Le dispositif d'alimentation 30 comprend au moins un dispositif de dévidement 32 de façon à dévider les quatre bobines de filament 31. Le dispositif de dévidement 32 permet d'acheminer au moins un filament 33 de sa bobine vers une tête d'impression 3D, qui sera décrite par la suite. Selon le mode de réalisation représenté, il est prévu un dispositif de d'évidement par bobine 31. Il est par exemple du type système « Bowden ». Ce système est basé sur l'appui d'un pignon d'entraincment et d'un roulement en rotation libre entre lesquels le filament est coincé, permettant la transmission d'une force de poussée en tournant. Le filament est amené de la bobine par une gaine fixé en entrée dudit système et est ensuite conduit dudit système vers la tête d'impression. [0045] La machine 1 comprend une tête d'impression 20 distribuant chaque filament 33. La tête d'impression comprend autant de buse que de type de filament. En références à la figure 2, la tête d'impression comprend quatre buscs 22. Chaque buse comprend un élément chauffant agencé de manière à chauffer un filament en matière plastique à une température supérieure à la température de fusion de ladite matière. Une fois chauffé, le filament fondu sort de la busc dont l'orifice présente un diamètre de 0,3 à 0,5 millimètre. [0046] La machine comprend des moyens de guidage 40 de la tête d'impression 20 rela- tivement au bâti 100. Ils sont agencés et configurés pour déplacer la tête d'impression au-dessus du support 10 de pièce à fabriquer. En référence à la figure 3, les moyens de guidage sont agencés et configurés pour déplacer la tête d'impression 20 dans le plan longitudinal du support 10. De préférence, les moyens de guidage sont agencés et configurés pour déplacer la tête d'impression 20 uniquement dans le plan longitudinal du support 10. Les moyens de guidage 40 comprennent des moyens de guidage vertical 41 disposés à chaque extrémité axiale du support 10 de pièce à fabriquer. Les moyens de guidage vertical sont des tiges formant des rails verticaux. Les moyens de guidage 40 comprennent des moyens de guidage horizontal 42 s'étendant entre les moyens de guidage vertical 41. Les moyens de guidage horizontal sont des tiges formant des rails horizontaux. Au moins un moteur électrique permet le déplacement vertical des moyens de guidage horizontal relativement aux moyens de guidage vertical. [0047] En référence aux figures 1 à 3, la machine comprend des moyens de déplacement de la tête d'impression. Les moyens de déplacement comprennent un convoyeur 21 de tête d'impression portant ladite tête, le convoyeur 21 étant relié en coulissement avec les moyens de guidage horizontal 42. Ils comprennent en outre une courroie 24 et un moteur électrique 25, la courroie 24 étant relié au convoyeur 21 et s'étend le long des moyens de guidage horizontal. Le moteur 25 est disposé sur des moyens de guidage 9 vertical et est relié à la courroie 24 de manière à permettre le déplacement de la tête d'impression 20 au-dessus du support de pièce à fabriquer. [0048] De préférence, les moteurs électriques sont des moteurs pas à pas, qui permettent un positionnement précis. [0049] Selon un premier mode de réalisation et en référence aux figures 1 à 3, la machine comprend un support 10 de pièce à fabriquer, le support 10 présentant une structure générale cylindrique et un axe de rotation A. Le support 10 est disposé relativement au bâti 100 de façon que l'axe de rotation A est disposé horizontalement. [0050] Le support 10 comprend une surface périphérique 11 de travail sur laquelle le ou les filaments en matière plastique fondu(s) est ou sont déposé(s). La surface périphérique 11 s'étend autour de l'axe de rotation A. Elle présente une forme elliptique selon sa section transversale. En outre selon la section longitudinale du support 10, la surface périphérique 11 s'évase près d'une extrémité 12 de ladite surface. Dans le cadre de la fabrication d'un corset médical, une forme elliptique et/ou évasée permet de réduire la consommation de matériau provisoire ou sacrificiel, car ces formes se rapprochent le plus de la morphologie du buste humain. [0051] La machine comprend un moyen de rotation 50 du support 10 de façon que le support de pièce est rotatif selon son axe de rotation A par rapport au bâti 100. Le moyen de rotation comprend un moteur électrique. Selon le mode de réalisation représenté, le moteur électrique 50 est disposé à une extrémité du support 10, de façon que l'arbre moteur 51 est relié directement au support 10. Le support 10 comprend en outre deux éléments d'arbre, chaque élément d'arbre étant disposé à une extrémité du support 10 et étant disposé selon l'axe de rotation A du support 10. L'arbre moteur 51 est alors directement relié à un élément d'arbre. [0052] De préférence, un agencement de pose et dépose rapide est prévu au niveau d'une extrémité du support de pièce à fabriquer. Par exemple, un tel agencement est prévu près d'au moins un élément d'arbre, ou près des deux éléments d'arbres. Selon un mode de réalisation particulier non représenté, le support comprend un accouplement de type cannelé entre le corps du support et un élément d'arbre. Le corps du support présente un alésage d'axe confondu avec l'axe de rotation A, l'alésage comprenant des rainures dirigées axialement de manière à recevoir des rainures associées d'un élément d'arbre de manière à former un liaison glissière entre le corps de support et l'élément d'arbre. L'élément d'arbre est rétractable pour permettre de placer et d'enlever le support. De manière préférentielle, il est prévu plusieurs supports de pièce à fabriquer interchangeables au sein de la machine. [0053] Selon un deuxième mode de réalisation représenté en figure 4, le support 10 présente une surface périphérique 11 circulaire. [0054] On va maintenant décrire un procédé de fabrication par impression 3D par dépôt de filament en matière plastique fondu mis en oeuvre par la machine précédemment décrite. Le procédé prévoit les étapes suivantes : - fournir au moins un filament en matière plastique par le dispositif d'alimentation (30), - chauffer l'au moins un filament en matière plastique par l'élément chauffant de manière à dépasser la température de fusion dudit filament afin d'obtenir un filament en matière plastique fondu, - commander la tête d'impression (20) pour déposer l'au moins un filament en matière plastique fondu sur une surface périphérique (11) du support (10) de pièce à fabriquer, - mettre en rotation ledit support (10) et mettre en mouvement de translation selon une direction horizontale la tête d'impression (20) et/ou mettre en mouvement de translation selon une direction verticale la tête d'impression (20) par rapport au support (10) de pièce de façon à déposer l'au moins un filament en matière plastique fondu selon une trajectoire prédéterminée sur la surface périphérique 11 du support (10). [0055] La répétition des précédentes étapes forme ainsi une pièce bidirectionnelle portée par la périphérie du support (10) de pièce. [0056] En références à la figure 6, les étapes de mise en rotation du support et de mise en mouvement de la tête d'impression sont des étapes successives ou simultanées permettant de disposer ou d'orienter les filaments dans des directions tangentielles (partie gauche de la figure 6), longitudinales (milieu de la figure 6) ou particulières du type obliques ou diagonales (partie droite de la figure 6). Il est alors possible de former des couches dont la disposition des filaments diffère entre chaque couche (illustrée par la figure 5), permettant de réaliser des pièces présentant des propriétés mécaniques localement différentes. Or dans un repère cartésien, il n'est pas possible (ou du moins plus difficile) de disposer des filaments dans des directions obliques ou diagonales lorsque la pièce à fabriquer est obtenue par empilement vertical des couches de filaments. [0057] De préférence, le procédé prévoit de fournir quatre filaments en matière plastique, chaque filament présentant un matériau d'une composition particulière. Les filaments sont déposés l'un après l'autre lorsqu'il est nécessaire d'utiliser différents types de filaments. [0058] En premier lieu, le procédé de fabrication prévoit de fournir et déposé un filament de matériau provisoire ou sacrificiel de façon à réaliser une surface de support correspondant à la forme extérieure de la paroi intérieure de la pièce à fabriquer. Cette première couche sera éliminée avec un simple passage d'eau, sans action d'ébavurage. Le matériau provisoire est par exemple de l'alcool poly(vinylique) dit « PVA ». [0059] Les trois autres filaments sont constitués du même matériau cl' acide poly(lactique) dit « PLA », mais de différentes compositions ou grades. Les trois filaments sont chacun 11 constitué du matériau suivant : - du PLA classique qui servira de base, [0060] - du PLA renforcé qui constituera des parties plus rigides comme des renforts, et [0061] - du PLA flexible, par exemple un mélange PLA/élastomère ou un mélange PLA/ PCL, qui permettra d'avoir des parties plus souples. [0062] L'intérêt de réaliser des mélanges avec le PLA est de conserver une compatibilité chimique de toute la structure, favorisant le phénomène de coalescence et donc l'adhésion inter-couches entre les matériaux. [0063] Le choix des filaments chacun d'un matériau spécifique et leur disposition sur le support 10 permet de créer un gradient de propriétés mécaniques dans la structure de la pièce à fabriquer. [0064] Le PLA a en outre comme avantage d'être compatible avec le PVA. L'utilisation de ce couple PLA/PVA permet à la pièce imprimée obtenue (par exemple un corset médical) de ne pas avoir de zones à ébavurer et donc un meilleur aspect de surface, en particulier au touché ce qui est un avantage lorsque la pièce obtenue est en contact avec le corps humain. [0065] Par exemple la pièce obtenue présente une épaisseur de 5 millimètres. [0066] Le procédé de fabrication est en particulier utilisé pour fabriquer un corset médical représenté en figure 7. Après études par éléments finis via l'utilisation d'un logiciel dédié à cet effet, il est ainsi possible de fabriquer un corset médical d'une seule pièce qui comprend une ou plusieurs zones de renfort ou de correction de la posture du dos, lorsque ledit corset est porté par un patient. Il n'est donc pas nécessaire d'ajouter une pièce de renfort, par exemple métallique, le long du corset. [0067] Au cours du procédé de fabrication, le ou les filaments peuvent être déposés selon une trajectoire prédéterminée sur le support 10 de manière à réaliser une pièce présentant un empilement de couches de filaments juxtaposés, chaque couche présentant une orientation générale des filaments différente de la couche précédente (voir partie droite de la figure 6). Cette caractéristique permet de réaliser une structure de pièce anisotrope. [0068] De plus, grâce à l'agencement de couches de filament d'orientation variée, par exemple en quinconce, le corset obtenu est plus léger, tout en présentant des propriétés mécaniques localement différentes nécessaires au traitement thérapeutique. Le procédé permet en outre de faciliter la fabrication des structures du type treillis 201 entre des zones pleines. [0069] Le procédé de fabrication présente ainsi les avantages suivants : [0070] - la pièce obtenue présente des propriétés mécaniques localement différentes : par variations de matériaux, variations d'épaisseur de matériau(x), variation de la densité du matériau (à épaisseur donnée), 12 les propriétés mécaniques qui différent entre des régions différentes sont de préférence réalisées de façon à présenter une variation continue et progressive entre ces régions (variation continue des paramètres, épaisseur, matériau, densité), ce améliore le confort et limite les risques de marques ou escarres, la pièce obtenue peut présenter un agencement en treillis ou dit « nid d'abeilles » plus ou moins dense, de très écarté à contigu à la limite d'un matériau plein, de façon à réaliser une aération ; l'épaisseur du treillis est par exemple de 2 millimètres. l'utilisation de treillis permet aussi une meilleure ventilation, même dans les régions à soutenir (et donc qui nécessitent la présence d'un matériau) la pièce obtenue peut présenter une continuité de matière même dans les régions sans soutien (ce qui permet d'y obtenir une simple rétention, c'est à dire sans appui correcteur niais permettant d'éviter les déplacements de graisses et les marques de bords). [0071] Grâce à tous ces avantages, le corset médical obtenu est plus confortable, plus compacte de sorte qu'il est davantage toléré par le patient qui le porte. [0072] Bien sûr, l'invention n'est pas limitée aux exemples qui viennent d'être décrits et de nombreux aménagements peuvent être apportés à ces exemples sans sortir du cadre de l'invention. 13 REVENDICATIONS[Revendication I] Machine (1) pour impression 3D par dépôt de filament en matière plastique fondu, comprenant : - un bâti (100), - un dispositif d'alimentation (30) d'au moins un filament en matière plastique, - une tête d'impression (20) distribuant l'au moins un filament en matière plastique, ladite tête (20) comprenant au moins un élément chauffant de manière à chauffer l'au moins un filament en matière plastique au-dessus de sa température de fusion, - des moyens de guidage (40) selon au moins un mouvement de translation horizontale de la tête d'impression (20) relativement au bâti (100), caractérisée en ce qu'elle comprend au moins un support (10) de pièce à fabriquer, ledit au moins un support (10) présentant un axe de rotation (A) s'étendant horizontalement et une surface périphérique (11) s'étendant autour de l'axe de rotation (A), de façon que l'au moins un filament est déposé sur la surface périphérique (11) du support (10) de pièce, et en ce qu'elle comprend un moyen de rotation (50) du support (10) de pièce de façon que ledit au moins un support (10) de pièce est rotatif selon son axe de rotation (A) par rapport au bâti (100). [Revendication 2] Machine (1) selon la revendication 1, dans laquelle l'au moins un support (10) comprend plusieurs supports, interchangeables au sein de ladite machine, présentant des dimensions radiales différentes les uns par rapport aux autres. [Revendication 3] Machine (1) selon la revendication 1 ou 2, dans laquelle l'au moins un support (10) est un cylindre. [Revendication 4] Machine (1) selon l'une des revendications précédentes, dans laquelle l'au moins un support. (10) comprend un organe chauffant. [Revendication 5] Machine (1) selon l'une des revendications précédentes, dans laquelle le dispositif d'alimentation (30) et la tête d'impression (20) sont agencés et configurés pour alimenter et distribuer au moins deux filaments de matières plastiques différentes. [Revendication 6] Procédé de fabrication par impression 3D par dépôt de filament en matière plastique fondu, mis en oeuvre par une machine (1) pour impression 3D du type comprenant un bâti (100) portant : 14 [Revendication 7] [Revendication 8] [Revendication 9] - un support (10) de pièce à fabriquer, - un dispositif d'alimentation (30) d'au moins un filament en matière plastique, - une tête d'impression (20) distribuant l'au moins un filament en matière plastique, ladite tête comprenant au moins un élément chauffant de manière à chauffer l'au moins un filament en matière plastique au-dessus de sa température de fusion, - des moyens de guidage (40) de la tête d'impression (20) relativement au bâti (100), agencés pour déposer sélectivement ledit filament en matière plastique fondu sur une surface du support (10) de pièce, et réaliser ainsi une fabrication additive sur ledit support (10) de pièce, le procédé étant caractérisé par les étapes suivantes : - fournir au moins un filament en matière plastique par le dispositif d'alimentation (30), - chauffer l'au moins un filament en matière plastique par l'élément chauffant de manière à dépasser la température de fusion dudit filament afin d'obtenir un filament en matière plastique fondu, - commander la tête d'impression (20) pour déposer l'au moins un filament en matière plastique fondu sur une surface périphérique (11) du support (10) de pièce, - mettre en rotation ledit support (10) et mettre en mouvement de translation selon une direction horizontale la tête d'impression (20) par rapport au support (10) de pièce, de façon à déposer l'au moins un filament en matière plastique fondu selon une trajectoire prédéteiminée sur le support (10), formant ainsi une pièce bidirectionnelle portée par ladite surface périphérique du support (10) de pièce et qui entoure son axe de rotation. Procédé selon la revendication précédente, dans lequel on met en mouvement de translation selon une direction verticale la tête d'impression (20) par rapport au support (10) de pièce. Procédé selon la revendication 6 ou 7, dans lequel on dépose l'au moins un filament en matière plastique fondu selon une trajectoire prédéterminée sur le support (10) de manière à réaliser une pièce présentant des propriétés mécaniques localement différentes. Procédé selon l'une des revendications 6 à 8, dans lequel l'au moins un filament en matière plastique fondu est déposé selon une trajectoire prédéterminée sur le support (10) de manière à réaliser une pièce présentant au moins une portion en forme de treillis agencé pour présenter des 15 [Revendication 10] [Revendication 11] [Revendication 12] [Revendication 13] [Revendication 14] [Revendication 15] [Revendication 16] propriétés mécaniques déterminées localement. Procédé selon l'une des revendications 6 à 9, dans lequel l'au moins un filament en matière plastique fondu est déposé selon une trajectoire prédéterminée sur le support (10) de manière à réaliser une pièce présentant une épaisseur variable le long de sa périphérie et/ou selon sa direction longitudinale, de façon à présenter des propriétés mécaniques déterminées localement. Procédé selon l'une des revendications 6 à 10, dans lequel, l'au moins un filament en matière plastique fondu est déposé selon une trajectoire prédéterminée sur le support (10) de manière à réaliser une pièce présentant un empilement de couches de filaments juxtaposés, chaque couche présentant une orientation générale des filaments différente de la couche précédente. Procédé selon l'une des revendications 6 à 11, dans lequel, lorsque la machine comprend un dispositif d'alimentation (30) et une tête d'impression (20) agencés et configurés pour alimenter et distribuer au moins deux filaments de matières plastiques, chacun présentant des propriétés mécaniques différentes, on dépose successivement les au moins deux filaments fondus selon une trajectoire prédéterminée sur le support (10) de manière à réaliser une pièce présentant des propriétés mécaniques localement différentes. Procédé selon l'une des revendications 6 à 11, dans lequel, lorsque la machine comprend un dispositif d'alimentation (30) et une tête d'impression (20) agencés et configurés pour alimenter et distribuer quatre filaments de matières plastiques, chacun présentant des propriétés mécaniques différentes, on dépose les quatre filaments fondus selon un ordre préétabli et selon une trajectoire prédéterminée sur le support (10) de manière à réaliser une pièce présentant des propriétés mécaniques localement différentes. Procédé selon la revendication 12 ou 13, dans lequel les matériaux des différents filaments comprennent au moins un matériau support provisoire et un ou plusieurs matériaux constituant la pièce à fabriquer. Procédé selon la revendication 12 ou 13, dans lequel les matériaux des différents filaments sont choisis parmi du PVA, PLA d'une première composition, PLA d'une seconde composition et PLA d'une troisième composition. Procédé selon l'une des revendications 6 à 15, dans lequel la pièce fabriquée est un corset médical (200). 16